約0.06重量超の炭素、約0.0015重量以下のイオウ、約16重量未満のクロム、約39~約44重量のニッケル、約2.5~約3.3重量のニオブ、約1.4~約2重量のチタン、約0.5重量以下のアルミニウム、約0.006重量以下のホウ素、約0.3重量以下の銅、約0.006重量以下の窒素、約0.5重量超のモリブデンを含み、残部が鉄である、合金。約0.06~約0.7重量の炭素、約0.0015重量以下のイオウ、約14~約16重量のクロム、約39~約44重量のニッケル、約2.5~約3.3重量のニオブ、約1.4~約1.7重量のチタン、約0.2~約0.5重量のアルミニウム、約0.006重量以下のホウ素、約0.3重量以下の銅、約0.006重量以下の窒素及び約0.8~約2.7重量のモリブデンを含む、請求項1記載の合金。約0.06重量の炭素、約0.0015重量以下のイオウ、約15重量のクロム、約40重量のニッケル、約2.9重量のニオブ、約1.5重量のチタン、約0.45重量のアルミニウム、約0.006重量のホウ素、約0.3重量の銅、約0.006重量の窒素及び約2.5重量のモリブデンを含む、請求項1記載の合金。0.06重量の炭素、0.0015重量以下のイオウ、15重量のクロム、40重量のニッケル、2.9重量のニオブ、1.5重量のチタン、0.45重量のアルミニウム、0.006重量のホウ素、0.3重量の銅、0.006重量の窒素及び2.5重量のモリブデンを含む、請求項1記載の合金。合金の所定の粒界形態がジグザグ形態を含む、請求項1記載の合金。合金が粒間亀裂に耐性である、請求項1記載の合金。合金が約1200°Fまで強度を維持する、請求項1記載の合金。合金が脆化に耐性である、請求項1記載の合金。約0.06重量以下の炭素、約0.0015重量以下のイオウ、約16重量未満のクロム、約39~約44重量のニッケル、約2.5~約3.3重量のニオブ、約1.4~約2重量のチタン、約0.5重量以下のアルミニウム、約0.006重量以下のホウ素、約0.3重量以下の銅、約0.006重量以下の窒素、約0.5重量超のモリブデン、約0.5重量超のタングステンを含み、残部が鉄である合金。約0.06~約0.7重量の炭素、約0.0015重量以下のイオウ、約14~約16重量のクロム、約39~約44重量のニッケル、約2.5~約3.3重量のニオブ、約1.4~約1.7重量のチタン、約0.2~約0.5重量のアルミニウム、約0.006重量以下のホウ素、約0.3重量以下の銅、約0.006重量以下の窒素、約0.8~約2.7重量のモリブデン及び約0.8~約2.2重量のタングステンを含む、請求項9記載の合金。約0.06重量の炭素、約0.0015重量以下のイオウ、約15重量のクロム、約39.5重量のニッケル、約2.9重量のニオブ、約1.5重量のチタン、約0.45重量のアルミニウム、約0.006重量のホウ素、約0.3重量の銅、約0.006重量の窒素、約1重量のモリブデン及び約2重量のタングステンを含む、請求項9記載の合金。0.06重量の炭素、0.0015重量以下のイオウ、15重量のクロム、39.5重量のニッケル、2.9重量のニオブ、1.5重量のチタン、0.45重量のアルミニウム、0.006重量のホウ素、0.3重量の銅、0.006重量の窒素、1重量のモリブデン及び2重量のタングステンを含む、請求項9記載の合金。合金が重量で約0.000005重量未満の窒素を含む、請求項9記載の合金。合金がジグザグ形態を有する粒界を含む、請求項9記載の合金。合金が粒間亀裂に耐性である、請求項9記載の合金。合金が約1200°Fまで強度を維持する、請求項9記載の合金。合金が脆化に耐性である、請求項9記載の合金。モリブデン及びタングステンの1種以上が分散しているMC炭化物を含んでなる合金であって、MC炭化物が合金の粒界においてジグザグ形態を形成している、前記合金。ジグザグ形態が結晶粒粗大化を機械的にブロックする、請求項18記載の合金。MC炭化物がモリブデン及びタングステンを含む、請求項18記載の合金。上記欠点をもたない、粒度と粒界を制御する合金及びその形成方法が当技術分野で望ましい。本開示の代表的な実施形態によると、合金は、約0.06重量超の炭素、約0.0015重量以下のイオウ、約16重量未満のクロム、約39~約44重量のニッケル、約2.5~3.3重量のニオブ、約1.4~約2重量のチタン、約0.5重量以下のアルミニウム、約0.006重量以下のホウ素、約0.3重量以下の銅、約0.006重量以下の窒素、約0.5重量超のモリブデンを含み、残部は鉄である。本開示の別の代表的な実施形態によると、合金は、約0.06重量以下の炭素、約0.0015重量以下のイオウ、約16重量未満のクロム、約39~約44重量のニッケル、約2.5~約3.3重量のニオブ、約1.4~約2重量のチタン、約0.5重量以下のアルミニウム、約0.006重量以下のホウ素、約0.3重量以下の銅、約0.006重量以下の窒素、約0.5重量超のモリブデン、約0.5重量超のタングステンを含み、残部は鉄である。本開示の別の代表的な実施形態によると、合金は、モリブデン及びタングステンの1種以上が分散したMC炭化物を含み、このMC炭化物はMC炭化物の粒界においてジグザグ形態を形成している。本発明のその他の特徴及び利点は、本発明の原理を例示する添付の図面と関連した好ましい実施形態の以下のより詳細な説明から明らかとなる。制御された粒度と粒界を有する合金及び合金の形成方法が提供される。本開示の実施形態は、粒間亀裂に耐性である、脆化に耐性である、ジグザグ形態のような所望の粒界形態を形成する、結晶粒粗大化を遅らせる、本合金から形成された部品の有用寿命を延ばす、本合金から形成された部品をモニターするための点検間隔を延ばす、高温でのガスタービンの作動を許容することにより効率を改良する及びこれらの組合せを示す。この合金はあらゆる適切な部品の一部であることができる。例えば、この合金は、例えばガスタービン用のローター又はタービンディスクであることができる。代表的な実施形態では、ある組成範囲を有する合金は所定の粒界を含む。一実施形態では、所定の粒界形態はジグザグ形態を含む。ジグザグ形態を有する合金を形成することにより、この合金は、粒間亀裂に耐性である、約1200°Fまで強度を維持する、脆化に耐性である、高い再結晶化温度を有し、従って、結晶粒成長の傾向が少ない及びこれらの組合せを示す。一実施形態では、組成範囲は、約0.06重量超の炭素、約0.0015重量以下のイオウ、約16重量未満のクロム、約39~約44重量のニッケル、約2.5~約3.3重量のニオブ、約1.4~約2重量のチタン、約0.5重量以下のアルミニウム、約0.006重量以下のホウ素、約0.3重量以下の銅、約0.006重量以下の窒素、約0.5重量超のモリブデン、残部は鉄である。別の実施形態では、合金は、約0.06~約0.7重量の炭素、約0.0015重量以下のイオウ、約14~約16重量のクロム、約39~約44重量のニッケル、約2.5~約3.3重量のニオブ、約1.4~約1.7重量のチタン、約0.2~約0.5重量のアルミニウム、約0.006重量以下のホウ素、約0.3重量以下の銅、0.006重量以下の窒素、約0.8~約2.7重量のモリブデンを含み、残部は鉄である。一実施形態では、合金はある組成を含む。一実施形態では、この組成は、約0.06重量の炭素、約0.0015重量以下のイオウ、約15重量のクロム、約40重量のニッケル、約2.9重量のニオブ、約1.5重量のチタン、約0.45重量のアルミニウム、約0.006重量のホウ素、約0.3重量の銅、約0.006重量の窒素、約2.5重量のモリブデン、残部は鉄である。別の実施形態では、組成は、0.06重量の炭素、0.0015重量以下のイオウ、15重量のクロム、40重量のニッケル、2.9重量のニオブ、1.5重量のチタン、0.45重量のアルミニウム、0.006重量のホウ素、0.3重量の銅、0.006重量の窒素、2.5重量のモリブデン、残部は鉄である。一実施形態では、合金は、約0.06重量以下の炭素、約0.0015重量以下のイオウ、約16重量未満のクロム、約39~約44重量のニッケル、約2.5~約3.3重量のニオブ、約1.4~約2重量のチタン、約0.5重量以下のアルミニウム、約0.006重量以下のホウ素、約0.3重量以下の銅、約0.006重量以下の窒素、約0.5重量超のモリブデン、約0.5重量超のタングステン及び残部の鉄という組成範囲を含む。別の実施形態では、合金は重量で約0.000005重量未満の窒素を含む。この実施形態では、硬い規則的な形状の粒子であり亀裂開始部位として働くTiCN粒子の存在は、低減又は排除される。一実施形態では、合金は、約0.06~約0.7重量の炭素、約0.0015重量以下のイオウ、約14~約16重量のクロム、約39~約44重量のニッケル、約2.5~約3.3重量のニオブ、約1.4~約1.7重量のチタン、約0.2~約0.5重量のアルミニウム、約0.006重量以下のホウ素、約0.3重量以下の銅、約0.006重量以下の窒素、約0.8~約2.7重量のモリブデン、約0.8~約2.2重量のタングステンを含み、残部は鉄である。一実施形態では、合金は、約0.06重量の炭素、約0.0015重量以下のイオウ、約15重量のクロム、約39.5重量のニッケル、約2.9重量のニオブ、約1.5重量のチタン、約0.45重量のアルミニウム、約0.006重量のホウ素、約0.3重量の銅、約0.006重量の窒素、約1重量のモリブデン、約2重量のタングステンを含み、残部は鉄である。一実施形態では、合金は、0.06重量の炭素、0.0015重量以下のイオウ、15重量のクロム、39.5重量のニッケル、2.9重量のニオブ、1.5重量のチタン、0.45重量のアルミニウム、0.006重量のホウ素、0.3重量の銅、0.006重量の窒素、1重量のモリブデン、2重量のタングステンを含み、残部は鉄である。本合金を形成する代表的な方法において、モリブデン及びタングステンの1種以上を有するMC炭化物を分散させる。MC炭化物は結晶粒粗大化を機械的にブロックし、粒界にジグザグ形態を生成する。一実施形態では、MC炭化物はモリブデンとタングステンを含む。好ましい実施形態を参照して本発明を説明して来たが、当業者には理解されるように、本発明の範囲から逸脱することなく様々な変更をなすことができ、またその要素に代えて等価物を使用することができる。加えて、特定の状況又は材料を本発明の教示に適合させるために、その本質的な範囲から逸脱することなく、多くの修正をなすことができる。従って、本発明は、本発明を実施するための最良の態様として開示された特定の実施形態に限定されるものではなく、本発明は特許請求の範囲内に入る全ての実施形態を包含するものである。